(57)【特許請求の範囲】
【請求項１】
２層の樹脂層で表面を被覆した磁性材粉を用いてなる磁性体部材と、
絶縁被膜を有する導線からなり、少なくとも一部が前記磁性体部材に埋設されたコイルと、を備え、
前記２層の樹脂層は、内側層が熱硬化性樹脂からなり、外側層が熱可塑性樹脂からなること、
を特徴とするコイル部品。
【請求項２】
前記磁性材粉は金属系磁性材粉であることを特徴とする請求項１に記載のコイル部品。
【請求項３】
前記樹脂層と前記磁性材粉との界面部に酸化被膜が形成されていることを特徴とする請求項１又は請求項２に記載のコイル部品。
【請求項４】
前記磁性体部材の表面に、樹脂又はガラスのいずれか一つからなる被覆材を設けたことを特徴とする請求項１〜請求項３に記載のコイル部品。
【請求項５】
絶縁被膜を有する導線からなるコイルを金型内にセットする工程と、
内側層が熱硬化性樹脂からなり、外側層が熱可塑性樹脂からなる２層の樹脂層で表面を被覆した磁性材粉を前記金型内に充填する工程と、
前記磁性材粉を加圧成形して前記コイルを埋設した成形体を形成する工程と、
前記成形体を熱処理して磁性体部材を形成する工程と、
を備えたことを特徴とするコイル部品の製造方法。
【発明の詳細な説明】
【０００１】
【発明の属する技術分野】
本発明は、コイル部品及びその製造方法に関する。
【０００２】
【従来の技術】
従来より、空芯コイルを金型内にセットした後、磁性材粉と結合材(バインダ)の混合粉、あるいは、１種類の樹脂で表面を被覆した磁性材粉を、金型内に充填して加圧成形してなるコイル部品が知られている。
【０００３】
【発明が解決しようとする課題】
しかしながら、磁性材粉と結合材の混合粉を用いた場合には、磁性材粉と結合材が均一に混ざりにくく、このため、得られる磁性体部材は絶縁性を安定して確保することが難しく、電流損失が大きいという問題があった。さらに、コイル部品の磁気特性を向上させるために、磁性材粉に対する結合材の量を減らすと、磁性材粉と結合材の混合粉が不均一な塊となり、金型に充填しにくくなる。従って、加圧成形してなる磁性体部材は成形密度が低くなり、安定した磁気特性が得られず、機械的強度も弱くなってしまうという新たな問題が発生する。
【０００４】
また、単に１種類の樹脂で表面を被覆した磁性材粉を用いた場合には、磁性材粉間の隙間を少なくするために加圧成形時の成形圧力を高くすると、樹脂が破壊され、得られた磁性体部材の絶縁性の確保が難しいという問題があった。
【０００５】
そこで、本発明の目的は、絶縁性及び磁気特性に優れ、かつ、機械的強度が強いコイル部品及びその製造方法を提供することにある。
【０００６】
【課題を解決するための手段と作用】
以上の目的を達成するため、本発明に係るコイル部品は、２層の樹脂層で表面を被覆した磁性材粉を用いてなる磁性体部材と、絶縁被膜を有する導線からなり、少なくとも一部が前記磁性体部材に埋設されたコイルと、を備え、前記２層の樹脂層は、内側層が熱硬化性樹脂からなり、外側層が熱可塑性樹脂からなること、を特徴とする。ここに、磁性材粉としては、例えば金属系磁性材粉である純鉄系粉、アモルファス粉、センダスト粉が用いられる。
【０００７】
また、本発明に係るコイル部品の製造方法は、絶縁被膜を有する導線からなるコイルを金型内にセットする工程と、内側層が熱硬化性樹脂からなり、外側層が熱可塑性樹脂からなる２層の樹脂層で表面を被覆した磁性材粉を前記金型内に充填する工程と、前記磁性材粉を加圧成形して前記コイルを埋設した成形体を形成する工程と、前記成形体を熱処理して磁性体部材を形成する工程とを備えたことを特徴とする。
【０００８】
以上の構成により、樹脂層の内側層の材料として、機械的強度が強い熱硬化性樹脂を用いることにより、加圧成形時の成形圧力を高くしたり、加圧成形後の熱処理をしたりしても、樹脂層の内側層の破壊は少なく、磁性材粉間の絶縁性が確保される。さらに、樹脂層と磁性材粉との界面部に酸化被膜を形成することにより、磁性材粉間の絶縁性がより向上する。
【０００９】
一方、樹脂層の外側層の材料として、熱可塑性樹脂を用いることにより、加圧成形後の熱処理で樹脂層の外側層を一時的に溶かして再固化させ、磁性材粉間の結合力を強め、隙間を少なくする。この結果、磁性体部材の機械的強度が強くなる。
【００１０】
また、磁性体部材の表面に、樹脂又はガラスのいずれか一つからなる被覆材を設けることにより、磁性体部材の絶縁性及び機械的強度が改善される。
【００１１】
【発明の実施の形態】
以下、本発明に係るコイル部品及びその製造方法の実施の形態について添付図面を参照して説明する。
【００１２】
［第１実施形態、図１〜図３］
図１に示すように、ポリウレタン等の絶縁被膜を有する導線を、コイル状に巻回して空芯コイル１を形成する。導線は銅、銀、金等からなり、その横断面の形状は丸型や角型等任意である。ただし、本第１実施形態では、丸型導線を使用した。
【００１３】
次に、この空芯コイル１を金型内にセットした後、２種類の樹脂層で表面を被覆した磁性材粉を金型内に充填する。磁性材粉としては、平均粒径が２０μｍ以下の純鉄系粉末が好ましい。純鉄系粉末は、飽和磁束密度が１．５〜２．０Ｔと高く、塑性変形が容易でプレス成形加工がし易く、かつ、安価である。また、純鉄系粉末の平均粒径を２０μｍ以下（代表値：１０μｍ）に設定することにより（平均粒径は小さい方が好ましい）、スイッチング周波数帯（１００ｋＨｚ〜３ＭＨｚ）での周波数特性、特にインダクタンス特性が優れた磁性体部材を得ることができる。
【００１４】
この磁性材粉末は、絶縁性を確保するために、その表面が酸化処理あるいは自然放置されることにより、酸化被膜が形成されている。ただし、この酸化被膜は必ずしも必要なものではない。この酸化被膜上に２種類の樹脂層が形成される。
【００１５】
磁性材粉末の表面を被覆する２種類の樹脂層のうち、内側層の材料として熱硬化性樹脂を用い、外側層の材料として熱可塑性樹脂を用いる。本第１実施形態では、熱硬化性樹脂として熱硬化性フッ素樹脂（１．５ｗｔ％）を用い、熱可塑性樹脂として熱可塑性ポリイミド系樹脂（０．５ｗｔ％）を用いた。
【００１６】
ところで、一般的に、内側層は１．０〜３．０ｗｔ％の範囲が好ましい。１．０ｗｔ％より少ない場合には、成形体の磁性体粉間の絶縁性を確保することが困難であり、３．０ｗｔ％を超える場合には、成形密度が低下し、安定した磁気特性を得ることが困難である。また、外側層は０．５〜１．０ｗｔ％の範囲が好ましい。０．５ｗｔ％より少ない場合には、成形体の機械的強度を確保することが困難であり、１．０ｗｔ％を超える場合には、成形密度が低下し、安定した磁気特性を得ることが困難である。
【００１７】
そして、内側層が１．０〜３．０ｗｔ％の範囲の場合、内側層の厚みは０．０５〜０．２μｍである。例えば１．５ｗｔ％の場合は０．１μｍである。一方、外側層が０．５〜１．０ｗｔ％の範囲の場合、外側層の厚みは０．０２〜０．０５μｍである。例えば０．５ｗｔ％の場合は０．０２μｍである。また、外側層の厚みを、内側層の厚みより薄くする方が好ましい。外側層が厚くなると、加圧成形後の熱処理の際、成形体の内部応力が逆に緩和してしまい、寸法精度が悪くなる。内側層については、成形体の絶縁性の確保のために、ある程度の厚みが必要である。
【００１８】
この後、１〜１０ｔ／ｃｍ2のプレス圧力で磁性材粉を加圧成形し、図２に示すように、空芯コイル１を埋設した矩形状の成形体２を形成する。空芯コイル１の端部１ａ，１ｂは、成形体２の側面から突出している。次に、この成形体２を熱処理（例えば、熱可塑性ポリイミド系樹脂を使用した場合は２００〜２５０℃である）して、磁性体部材２ａを形成する。このときの熱処理で、外側層の熱可塑性樹脂が一時的に溶けた後、再び固化し、磁性材粉末間の結合力が強まり、隙間が少なくなる。これにより、例えば、磁性体部材２ａの密度は４〜７ｇ／ｃｍ3になる。この結果、磁性体部材２ａの機械的強度が強くなる（１２０ｋｇ／ｃｍ2以上）とともに、気密性が向上して耐候性が良くなる。
【００１９】
さらに必要に応じて、磁性体部材２ａの表面に低粘度樹脂（例えば、熱硬化型樹脂又は紫外線硬化型樹脂）やガラス質被覆材を塗布し、熱処理や紫外線処理を行い、更なる絶縁性及び機械的強度改善を行ってもよい。
【００２０】
次に、図３に示すように、折り曲げ加工された金属端子４，５が磁性体部材２ａに装着される。金属端子４，５にはそれぞれ、空芯コイル１の端部１ａ，１ｂが、溶接、はんだ、あるいは導電性接着材等にて電気的に接続される。
【００２１】
こうして得られたチョークコイル１０は、磁性材粉末の表面を被覆する樹脂層の下側に、上側の熱可塑性樹脂より機械的強度が強い熱硬化性樹脂を用いているので、加圧成形時の成形圧力を高くしたり、加圧成形後の熱処理をしたりしても、樹脂層の内側層の破壊は少なく、磁性材粉間の絶縁性（抵抗率が１０5Ωｃｍ以上）を確実に確保することができる。さらに、樹脂層と磁性材粉との界面部に酸化被膜を形成しているので、磁性材粉間の絶縁性がより向上する。
【００２２】
具体的に、空芯コイル１として、巻回数が４．７５ターン、内径が５．２ｍｍ、線径が０．９ｍｍのものを用い、プレス圧力を２．０ｔ／ｃｍ2（プレス時間：３秒）に設定して、チョークコイル１０（サイズ：１２．５×１２．５×３．５ｍｍ）を製作した場合の特性評価を以下に示す。
【００２３】
（１）定格電流／温度上昇：１５Ａ／６０．４℃
（２）定格電流時のインダクタンス値：１．１μＨ（初期インダクタンス値は１．３μＨ、２０Ａの電流通電時は約１．０μＨ）
（３）直流抵抗値：２．９７ｍΩ
【００２４】
また、図４は、製作したチョークコイル１０の直流重畳特性を示すグラフである。実線１１が８．４ｔ／ｃｍ2のプレス圧力で製作したチョークコイル１０の特性を示し、実線１２が２．０ｔ／ｃｍ2のプレス圧力で製作したチョークコイル１０の特性を示している。なお、図４には、比較のために、従来のチョークコイルの特性も併せて記載している（点線１３，１４参照）。
【００２５】
［第２実施形態、図５〜図７］
第２実施形態のチョークコイルは、図５に示すように、空芯コイル１の端部１ａ，１ｂを、フープ端子２１，２２にはんだ付け又は溶接等の方法により電気的に接続した後、金型内にセットする。次に、前記第１実施形態で説明した、２種類の樹脂層で表面を被覆した磁性材粉を金型内に充填した後、この磁性材粉を加圧成形して、図６に示すように、空芯コイル１を埋設した成形体２５を形成する。フープ端子２１，２２は、成形体２５の側面から引き出されている。
【００２６】
次に、この成形体２５を熱処理して磁性体部材２５ａを形成する。この後、フープ端子２１，２２をフォーミングする（図７参照）。このように、チョークコイル３０は、磁性材粉末の表面を被覆する樹脂層の内側層に、外側層の熱可塑性樹脂より機械的強度が強い熱硬化性樹脂を用いているので、加圧成形時の成形圧力を高くしたり、加圧成形後の熱処理をしたりしても、樹脂層の内側層の破壊は少なく、磁性材粉間の絶縁性（抵抗率が１０5Ωｃｍ以上）を確実に確保することができる。さらに、樹脂層と磁性材粉との界面部に酸化被膜を形成しているので、磁性材粉間の絶縁性がより向上する。この結果、フープ端子２１，２２を磁性体部材２５ａに容易に埋め込むことができ、高インダクタンス化又は低抵抗化が容易にかつ安価に実現できる。
【００２７】
［他の実施形態］
なお、本発明に係るコイル部品及びその製造方法は前記実施形態に限定するものではなく、その要旨の範囲内で種々に変更することができる。
【００２８】
また、コイル部品は、前記実施形態のように空芯コイルを磁性体部材に埋め込むタイプに限定されるものではなく、図８〜図１２に示す各種タイプのコイル部品であってもよい。図８に示すコイル部品４０は、Ｅ−Ｅ型磁性体部材４１，４２と、ボビン４３の胴部に巻回されたコイル４４等を備えたものである。図９に示すコイル部品５０は、トロイダル型磁性体部材５１と、この磁性体部材５１に巻回されたコイル５２とを備えたものである。図１０に示すコイル部品６０は、ポット―ポット型磁性体部材６１，６２と、この磁性体部材６２の芯棒部に巻回されたコイル６３等を備えたものである。
【００２９】
また、図１１に示すコイル部品７０は、二つの磁性体部材７１，７２を有しており、ソレノイド状コイル７３に磁性体部材７１，７２の中央部の脚部７１ａ，７２ａを挿入し、脚部７１ａと７２ａの間にエアーギャップ７４を設けたものである。図１２に示すコイル部品８０は、空芯コイル８２を磁性体部材８１に埋め込んだものである。
【００３０】
【発明の効果】
以上の説明から明らかなように、本発明によれば、２層の樹脂層で表面を被覆した磁性材粉を用いて磁性体部材を成形したので、すなわち、樹脂層の内側層の材料として、機械的強度が強い熱硬化性樹脂を用いることにより、加圧成形時の成形圧力を高くしたり、加圧成形後の熱処理をしたりしても、樹脂層の内側層の破壊は少なく、磁性材粉間の絶縁性を確保できる。さらに、樹脂層と磁性材粉との界面部に酸化被膜を形成することにより、磁性材粉間の絶縁性がより向上する。
【００３１】
一方、樹脂層の外側層の材料として、熱可塑性樹脂を用いることにより、加圧成形後の熱処理で樹脂層の外側層を一時的に溶かして再固化させ、磁性材粉間の結合力を強め、隙間を少なくできる。この結果、磁性体部材の機械的強度を強くでき、耐候性も向上する。
【図面の簡単な説明】
【図１】本発明に係るコイル部品の第１実施形態を示す斜視図。
【図２】図１に続く製造手順を示す斜視図。
【図３】図２に続く製造手順を示す斜視図。
【図４】図３に示したコイル部品の直流重畳特性を示すグラフ。
【図５】本発明に係るコイル部品の第２実施形態を示す斜視図。
【図６】図５に続く製造手順を示す斜視図。
【図７】図６に続く製造手順を示す斜視図。
【図８】本発明に係るコイル部品の他の実施形態を示す斜視図。
【図９】本発明に係るコイル部品の別の他の実施形態を示す斜視図。
【図１０】本発明に係るコイル部品のさらに別の他の実施形態を示す斜視図。
【図１１】本発明に係るコイル部品のさらに別の他の実施形態を示す断面図。
【図１２】本発明に係るコイル部品のさらに別の他の実施形態を示す斜視図。
【符号の説明】
１，４４，５２，６３，７３，８２…コイル
２，２５…成形体
２ａ，２５ａ、４１，４２，５１，６１，６２，７１，７２，８１…磁性体部材
１０，３０…チョークコイル
４０，５０，６０，７０，８０…コイル部品
【図１】
0003593986.tif 000002
【図２】
0003593986.tif 000003
【図３】
0003593986.tif 000004
【図４】
0003593986.tif 000005
【図５】
0003593986.tif 000006
【図６】
0003593986.tif 000007
【図７】
0003593986.tif 000008
【図８】
0003593986.tif 000009
【図９】
0003593986.tif 000010
【図１０】
0003593986.tif 000011
【図１１】
0003593986.tif 000012
【図１２】
0003593986.tif 000013